СПОСОБ ОЧИСТКИ СТОЧНЫХ ВОД ОТ ИОНОВ ХРОМА (III, VI)
METHOD FOR TREATMENT OF WASTE WATER FROM CHROME IONS (III, VI)

Изобретение относится к очистке промышленных сточных вод от соединений хрома (III, VI) и может быть использовано в различных технологических процессах в химической, металлургической и машиностроительной отраслях промышленности.
Известны способы реагентной очистки сточных вод от шестивалентного хрома обработкой их гидроксидами бария и кальция (авторское свидетельство СССР №13235337, кл. С02F 1/62, 1987) или солью цинка и гидроксидом кальция (Авторское свидетельство СССР №1271831, кл. С02F 1/62, 1986).
Недостатком известных способов является недостаточная степень очистки сточных вод от шестивалентного хрома и загрязнение примесями вводимых реагентов.
Наиболее близким к предлагаемому способу по достигаемому результату является способ очистки сточных вод обработкой избытком нитрата свинца с последующим удалением ионов свинца силикатом натрия (авторское свидетельство СССР №1137084, кл. С02F 1/62, 1985).
Недостатками известного способа являются:
- очистка сточных вод только от шестивалентного хрома (трехвалентный хром остается в растворе);
- в результате очистки вод образуется твердый отход, требующий дополнительной переработки или специального захоронения;
- необходимость использования значительных количеств дорогостоящих соединений свинца, от которых потом приходится избавляться.
Задачей изобретения является очистка сточных вод или отработанных растворов гальванического производства от ионов хрома (трехвалентного и шестивалентного) при одновременном получении ценного продукта, минимизации образующихся отходов и используемых растворов солей свинца.
Поставленная задача решается тем, что обработку сточных вод проводят последовательным добавлением в них сначала раствора гидроокиси или карбоната щелочного металла до рН 7-8, затем после отделения выпавшего осадка последовательным добавлением растворов одного или нескольких соединений щелочноземельных элементов и цинка в порядке уменьшения растворимости их хроматов и завершают очистку добавлением соединений свинца. Таким образом, основное осаждение осуществляется доступными и дешевыми реагентами (например, известковая вода), а финишное - с использованием растворов соединений свинца.
Например, для осаждения хрома (VI) из раствора объемом 1000 л с концентрацией 1 моль/л потребуется 1000 л осадителей (растворов соединений кальция, цинка или свинца) с той же концентрацией. При последовательном прибавлении растворов потребуется соответственно 1000 л раствора соединений кальция, 150 л раствора соединений цинка и 15 мл раствора соединений свинца (при меньших концентрациях осадителей необходимые объемы растворов пропорционально возрастают).
Расчет количеств добавляемых реагентов проводится на основе кондуктометрического титрования сточной воды осадителем.
Образующиеся осадки представляют собой ценные желтые пигменты (индивидуальные либо смесевые). Для уменьшения расхода соединений свинца и обезвреживания большего объема сточных вод в качестве источника соединений свинца можно использовать сточные воды свинцовых производств. В качестве источника соединений цинка - отработанный электролит гальванического процесса цинкования.
Очистке могут подвергаться как концентрированные растворы промышленного производства с суммарным содержанием всех форм хрома 30-300 г/л, так и сточные воды с содержанием соединений хрома 5-20 мг/л.
Сущность предлагаемого изобретения поясняется примером.
Пример
К отработанному раствору гальванического производства, содержащему совместно соединения хрома (III, VI) в концентрации 250 плюс-минус 50 г/л, добавляют концентрированный раствор карбоната натрия до установления рН 7-8.
Образующийся осадок отделяют отстаиванием. К раствору, содержащему уже только шестивалентный хром, добавляют эквимолярное количество известковой воды. Образующийся осадок отфильтровывают и используют в качестве компонента антикоррозионной грунтовки. Затем к раствору добавляют отработанный электролит гальванического процесса цинкования в количестве, определяемом предварительной пробой (кондуктометрическим титрованием). Затем к раствору добавляют сточные воды производства свинцовых аккумуляторов с известной концентрацией ионов свинца в количестве, строго определяемом предварительной пробой. Обработанный раствор отстаивают, отделяют желтый осадок, представляющий собой высококачественный желтый пигмент. В обработанном растворе содержание свинца и хрома (VI) находится на уровне 0,04 мг/л, что ниже предельно допустимой концентрации соединений хрома (VI) в питьевой воде, равной 0,05 мг/л.